КЛЕИ ХОЛОДНОЙ СВАРКИ НА ОСНОВЕ ВОДНЫХ ПОЛИУРЕТАНОВЫХ ДИСПЕРСИЙ

1. Способ получения водной полиуретановой дисперсии, включающий
(1) образование полиуретанового форполимера с концевыми NCO-группами из реакционной смеси, содержащей:
n
(а) по меньшей мере один простой полиэфирполиол со среднечисловой молекулярной массой M в диапазоне от 400 до 10000 г/моль, предпочтительно от 500 г/моль до 3000 г/моль, причем, по меньшей мере, один простой полиэфирполиол предпочтительно представляет собой алифатический простой полиэфирполиол;
(b) по меньшей мере один анионный стабилизатор, где, по меньшей мере, один анионный стабилизатор содержит, по меньшей мере, две гидроксильные группы и, по меньшей мере, одну отрицательно заряженную функциональную группу, предпочтительно карбоксильную или сульфогруппу; и
(c) по меньшей мере, один алифатический полиизоцианат, предпочтительно, по меньшей мере, один алифатический ди- и/или триизоцианат, где, по меньшей мере один полиизоцианат используют в молярном избытке относительно гидроксильных групп других компонентов реакционной смеси для получения полиуретанового форполимера с концевыми NCO-группами;
где образование полиуретанового форполимера с концевыми NCO-группами проводят в отсутствие олово-содержащего катализатора, предпочтительно в отсутствие металлического катализатора;
(2) диспергирование форполимера в непрерывной водной фазе при наложении усилия сдвига, предпочтительно путем механического перемешивания, с получением эмульсии; и
(3) взаимодействие форполимера с, по меньшей мере, одним агентом удлинения цепи с получением водной полиуретановой дисперсии.
2. Способ по п.1, в котором стадию (1) проводят в отсутствие катализатора.
3. Способ по п.1 или 2, в котором, по меньшей мере, один простой полиэфирполиол представляет собой гомо- или сополимер полиалкиленгликоля, предпочтительно, гомо- или сополимер полипропиленгликоля, гомо- или сополимер полиэтиленгликоля, гомо- или сополимер политетраметиленгликоля, или блок-сополимер полипропиленгликоля/полиэтиленгликоля.
4. Способ по любому из пп.1-3, в котором способ дополнительно включает добавление органического растворителя к форполимеру, полученному на стадии (1), и диспергирование смеси форполимер/растворитель в непрерывной водной фазе и удаление сорастворителя, предпочтительно, путем вакуумной перегонки после стадии (3).
5. Способ по п.4, в котором
(1) растворителем является ацетон; и/или
(2) растворитель используют в количестве до 70 масс.% относительно общей массы смеси форполимер/растворитель, предпочтительно, 35-68 масс.%, более предпочтительно, 54-65 масс.%.
6. Способ по любому из пп.1-5, в котором реакционная смесь по существу не содержит
(1) поверхностно-активные вещества; и/или
(2) сложные полиэфирполиолы; и/или
(3) ароматические органические соединения.
7. Способ по любому из пп.1-6, в котором, по меньшей мере, один анионный стабилизатор содержит сульфированный полигликоль и/или 2,2-бис(гидроксиметил)пропионовую кислоту (DMPA).
8. Способ по любому из пп.1-7, в котором
(1) по меньшей мере, один полиизоцианат используют в молярном избытке относительно гидроксильных групп объединенных полиолов, эквивалентное соотношение OH/NCO, предпочтительно, составляет от 1:1,1 до 1:4 и/или
(2) по меньшей мере, один алифатический полиизоцианат представляет собой, по меньшей мер,е один диизоцианат или триизоцианат, предпочтительно, выбранный из группы, состоящей из изофорондиизоцианата (IPDI), гексаметилендиизоцианата (HDI), полимерных полиизоцианатов на основе IPDI или HDI и их смесей.
9. Способ по любому из пп.1-8, в котором агент удлинения цепи содержит, по меньшей мере, две NCO-реакционноспособные группы и, предпочтительно, выбран из группы, состоящей из воды, диола, диамина или триамина, более предпочтительно, гидразина, алкилендиамина, циклоалкилендиамина, силансодержащего диамина, диалкилентриамина, алкилдиола или простого полиэфирдиамина, наиболее предпочтительно, этилендиамина, диэтилентриамина, воды, изофорондиамина или полиэфирдиамина и их смесей, и при необходимости используют в количестве, которое обеспечивает по существу полную конверсию изоцианатных групп.
10. Водная полиуретановая дисперсия, получаемая  способом по любому из пп.1-9.
11. Клеевая композиция, содержащая водную полиуретановую дисперсию по п.10.
12. Клеевая композиция по п.11 дополнительно содержащая этилвинилацетатную (ЭВА), акриловую или стирол-акриловую дисперсию.
13. Клеевая композиция по п.11 или 12, в которой клеевая композиция по существу не содержит
(1) неорганические наполнители; и/или
(2) органические растворители; и/или
(3) летучие органические соединения (ЛОС); и/или
(4) металлсодержащие соединения; и/или
(5) ароматические соединения.
14. Применение водной полиуретановой дисперсии по п.10 в клеевой композиции.
15. Клеевая композиция по любому из пп.11-13 или применение по п.14, в которой клей представляет собой клей холодной сварки.